(57)【特許請求の範囲】
【請求項１】
光が入射する側に設置された表面保護層、網目状の結合部を介して表面保護層に連結されている結合剤層、表面保護層と結合剤層との間に網目状の結合部によって密封封入された空気層、および表面保護層と空気層または結合剤層と空気層との間に設置された再帰反射素子層からなる密封封入型再帰反射シートにおいて、封入空気層よりも入射光側に近い少なくとも１つの層が式１Ａ
【化１】
0004028155.tif 000008
で示されるベンゾイミダゾールクマリン系蛍光染料と式２Ａ
【化２】
0004028155.tif 000009
で示されるベンゾピラン系蛍光染料を組み合わせて含有することを特徴とする蛍光性再帰反射シート。
【請求項２】
蛍光染料を含有する層がさらに紫外線吸収剤及び／または分子量が６００以上の第３級アミン構造を持つピペリジン型ヒンダードアミン光安定剤を含有することを特徴とする請求項１に記載の蛍光性再帰反射シート。
【請求項３】
再帰反射素子層がキューブコーナー型再帰反射素子からなる請求項１または２に記載の蛍光性再帰反射シート。
【請求項４】
キューブコーナー型再帰反射素子が三角錐型キューブコーナー再帰反射素子である請求項３に記載の蛍光性再帰反射シート。
【請求項５】
再帰反射素子層がマイクロ硝子球型再帰反射素子からなる請求項１または２に記載の蛍光性再帰反射シート。
【請求項６】
再帰反射素子層を構成する樹脂がポリカーボネート樹脂、（メタ）アクリル樹脂、塩化ビニル樹脂またはウレタン樹脂である請求項１〜５のいずれかに記載の蛍光性再帰反射シート。
【発明の詳細な説明】
【０００１】
【発明の属する技術分野】
本発明は新規な蛍光性再帰反射シートに関する。より詳しくは、本発明は特定の構造の蛍光染料を含有する新規な蛍光性再帰反射シートに関する。
【０００２】
特に、本発明は、道路標識、工事標識等の標識類、自動車やオートバイ等の車両のナンバープレート類、衣料、救命具等の安全資材類、看板等のマーキング、可視光、レーザー光あるいは赤外光反射型センサー類の反射板等において有用な、キューブコーナー再帰反射素子およびマイクロ硝子球型再帰反射素子によって構成される蛍光性再帰反射シートに関する。
【０００３】
【従来の技術及びその課題】
従来、入射した光を光源に向かって反射する再帰反射シートはよく知られており、その再帰反射性を利用した該シートは上記のごとき利用分野で広く利用されている。
【０００４】
一般に、再帰反射シートに望まれる基本的な光学特性としては、夜間における高輝度性、即ち、該シート正面から入射した光の反射輝度に代表される反射輝度の高さ（大きさ）及び広角性が挙げられ、さらに、広角性に関しては、観察角特性、入射角特性、回転角特性の三性能が要求される。また、日中におけるシートの視認性に優れていることも要求される。
【０００５】
日中におけるシートの視認性を改善する目的で種々の改善が以前から報告されており、１つの方法として再帰反射シートのいずれかの層に蛍光染料を含有させて蛍光性の外観を与えることが一般的に行われている。
【０００６】
例えば、ローランド（Ｒｏｗｌａｎｄ）の米国特許第３,８３０,６８２号には、三角錐型キューブコーナー再帰反射シートのプリズム層にＲｈｏｄａｍｉｎｅＢ  Ｅｘｔｒａ、Ｒｈｏｄａｍｉｎｅ  ６ＤＧＮ、Ｆｌｕｏｒｏｌ  ７ＧＮやＡｍａｐｌａｓｔ  Ｏｒａｎｇｅ  ＬＦＰなどの蛍光染料を配合することにより、鮮明な色調の蛍光性再帰反射シートを作成できることが記載されている。
【０００７】
また、パベルカ（Ｐａｖａｌｋａ）の米国特許第５,３８７,４５８号には、可視光に対しては実質的に透明で紫外線を吸収するスクリーン層と、Ｔｈｉｏｉｎｄｉｇｏｉｄ系、Ｔｈｉｏｘａｎｔｈｅｎｅ系、Ｂｅｎｚｏｘａｚｏｌｅ  Ｃｏｕｍａｒｉｎ系またはＰｅｒｙｌｅｎｅ  ｉｍｉｄｅ系染料が添加された三角錐型キューブコーナー再帰反射素子層とからなる鮮明な色調をもつ蛍光性再帰反射シートが記載されている。
【０００８】
また、バーンズ（Ｂｕｒｎｓ）の米国特許第５,６０５,７６１号には、三角錐型キューブコーナー再帰反射素子層に、Ｔｈｉｘａｎｔｈｏｎｅ系、Ｐｅｒｙｌｅｎｅ  ｉｍｉｄｅ系またはＴｈｉｏｉｄｉｇｏｉｄ系蛍光染料とヒンダードアミン系光安定剤とが添加された鮮明な色調をもつ蛍光性再帰反射シートが記載されている。
【０００９】
さらに、バーンズ（Ｂｕｒｎｓ）の米国特許第５,６７２,６４３号には、キューブコーナー再帰反射シートの反射素子層に、特定の構造のＰｅｒｙｌｅｎｅ  ｉｍｉｄｅ蛍光染料と、Ｌｕｍｏｇｅｎ  Ｆ  Ｙｅｌｌｏｗ  ０８３，ＣＩ  Ｓｏｌｖｅｎｔ  Ｙｅｌｌｏｗ  １６０：１，ＣＩ  Ｓｏｌｖｅｎｔ  Ｇｒｅｅｎ４、ＣＩ  Ｐｉｇｍｅｎｔ  Ｙｅｌｌｏｗ  １０１、ＣＩ  Ｓｏｌｖｅｎｔ  Ｙｅｌｌｏｗ  １３１、ＣＩ  Ｓｏｌｖｅｎｔ  Ｙｅｌｌｏｗ  ９８、Ｏｒａｓｅｔ  Ｙｅｌｌｏｗ  ８ＧＦ、ＣＩ  Ｓｏｌｖｅｎｔ  Ｇｒｅｅｎ５およびＧｏｌｄｅｎ  Ｙｅｌｌｏｗ  Ｄ３０４から選ばれる特定の蛍光染料との組合せを含有する、特定の範囲の色調を持つ蛍光性再帰反射シートが記載されている。
【００１０】
しかしながら、上記特許において提案されている蛍光性再帰反射シートはいずれも、優れた蛍光性外観とそれら蛍光色を維持する耐候性の両方を同時に満足するものではない。
【００１１】
【発明が解決すべき課題】
本発明者らは、再帰反射シートに使用することのできる優れた蛍光性外観とその蛍光色を長期にわたり維持する耐候性の両特性を具有する蛍光染料について種々検討を重ねた結果、今回、或る種のベンゾイミダゾールクマリン系及びベンゾピラン系蛍光染料が上記両特性を有していることを見い出し、本発明を完成するに至った。
【００１２】
かくして、本発明は、光が入射する側に設置された表面保護層、網目状の結合部（４）を介して表面保護層に連結されている結合剤層、表面保護層と結合剤層との間に網目状の結合部によって密封封入された空気層、および表面保護層と空気層または結合剤層と空気層との間に設置された再帰反射素子層からなる密封封入型再帰反射シートにおいて、封入空気層よりも入射光側に近い少なくとも１つの層が式１
【００１３】
【化３】
0004028155.tif 000002
【００１４】
式中、
Ｒ1およびＲ2はそれぞれ水素原子、アルキル基、アリル基、シクロアルキル基、シクロヘキシルフェニル基またはアルキルフェニル基であり、
Ｒ3およびＲ4はそれぞれ水素原子、ハロゲン原子、アルキル基またはアルコキシ基である、
で示されるベンゾイミダゾールクマリン系蛍光染料及び式２
【００１５】
【化４】
0004028155.tif 000003
【００１６】
式中、
Ｙ1およびＹ2はそれぞれ水素原子、シアノ基、アルキル基、アルコキシ基、アリル基、アリルオキシ基、カルボアルコキシ基、アセトキシ置換アルキル基、シクロアルキル基またはフェニル基であり、
Ｙ3およびＹ4はそれぞれ水素原子、ハロゲン原子、アルコキシ基、シアノ基またはニトロ基である、
で示されるベンゾピラン系蛍光染料よりなる群から選ばれる蛍光染料の少なくとも１種を含有することを特徴とする蛍光性再帰反射シートを提供するものである。
【００１７】
以下、本発明の蛍光性再帰反射シートについてさらに詳しく説明する。
【００１８】
【発明の実施の形態】
本発明は、光が入射する側に設置された表面保護層、網目状の結合部を介して表面保護層に連結されている結合剤層、表面保護層と結合剤層との間に網目状の結合部によって密封封入された空気層、および表面保護層と空気層または結合剤層と空気層との間に設置された再帰反射素子層からなる密封封入型再帰反射シートの、封入空気層よりも入射光側に近い層に式（１）のベンゾイミダゾールクマリン系蛍光染料及び／又は式（２）のベンゾピラン系染料を含有させることによって該再帰反射シートに蛍光色を付与するものである。
【００１９】
本発明に従い蛍光色を付与することのできる密封封入型再帰反射シートは、基本的に上記の構成からなるものであれば、その構成には特に制約はなく、それ自体既知の任意の再帰反射シートに対して本発明を適用することができる。
【００２０】
一方、再帰反射シートの蛍光色付与のために使用される式（１）のベンゾイミダゾールクマリン系蛍光染料はそれ自体既知のものであり（例えば、特公昭４２−２３６０６号公報参照）、その代表例を挙げれば次のとおりである。
【００２１】
【表１】
0004028155.tif 000004
【００２２】
これらのうち、本発明においては特に、Ｒ1及びＲ2が共にエチル基であり且つＲ3及びＲ4が共に水素原子である式（１）の黄色系蛍光染料が好適であり、このものは「カヤセットＳＦ−Ｇ」（日本化薬（株）製、商品名）、「Ｓｕｍｉｋａｒｏｎ  Ｂｒｉｌｌｉａｎｔ  Ｆｌａｖｉｎｅ  ８ＧＦＦ」（住友化学工業（株）製、商品名）、等として市販されている。
【００２３】
また、再帰反射シートの蛍光性付与のために使用される式（２）のベンゾピラン系蛍光染料もまたそれ自体既知のものであり（例えば、特公昭６２−１２８２２号公報、特公昭６１−５８０９９号公報、特開昭５７−３１９５８号公報等参照）、その代表例を挙げれば次のとおりである。
【００２４】
【表２】
0004028155.tif 000005
【００２５】
これらのうち、本発明においては特に、Ｙ1及びＹ2が共にアリル基であり且つＹ3及びＹ4が共に水素原子である式（２）の赤色系蛍光染料が好適であり、このものは、例えば「カヤセットＳＦ−Ｂ」（日本化薬（株）製、商品名）として市販されている。
【００２６】
上記式（１）または（２）の蛍光染料の配合量は厳密に制限されるものではなく、本発明の再帰反射シートの用途や所望とされる蛍光の程度等に応じて広範囲にわたって変えることができるが、一般には、０.０１〜０.５ＰＨＲ、特に０.０２〜０.４ＰＨＲの範囲内が好適である。
【００２７】
本発明における密封封入型再帰反射シートにおいて、式（１）のベンゾイミダゾールクマリン系蛍光染料及び式（２）のベンゾピラン系蛍光染料は、それぞれ単独で使用することができ又は２種類以上を組合わせて用いることができる。さらに、他の蛍光染料や非蛍光性染料、顔料などと組合わせて用いることもできる。
【００２８】
本発明の再帰反射シートの再帰反射層または表面保護層あるいは蛍光染料を含有する層には、耐候性の改善等を目的として、必要に応じ紫外線吸収剤を含有せしめることができる。配合しうる紫外線吸収剤としては例えば以下のものが挙げられる。
ハイドロキノン系：
ハイドロキノン、ハイドロキノンジサリチレートなど。
サリチル酸系：
フェニルサリチレート、パラオクチルフェニルサリチレートなど。
ベンゾフェノン系：
２-ヒドロキシ-４-メトキシベンゾフェノン、２-ヒドロキシ-４-ｎ-オクトキシベンゾフェノン、２-ヒドロキシ-４-メトキシ-２′-カルボキシベンゾフェノン、２,４-ヒドロキシべンゾフェノン、２,２′-ヒドロキシ４,４′-ジメトキシベンゾフェノン、２-ヒドロキシ-４-ベンゾイルオキシベンゾフェノン、２,２′-ヒドロキシ-４-メトキシベンゾフェノン、２-ヒドロキシ-４-メトキシ-５-スルホンベンゾフェノン、２,２′，４,４′-テトラヒドロキシベンゾフェノン、２,２′-ヒドロキシ-４,４′-ジメトキシ-５-ナトリウムスルホベンゾフェノン、４-ドデシルオキシ-２-ヒドロキシベンゾフェノン、２-ハイドロキシ-５-クロルベンゾフェノンなど。
ベンゾトリアゾール系：
２-（２′-ヒドロキシ-５′-メチルフェニル）ベンゾトリアゾール、２-（２′-ヒドロキシ-５′-メチルフェニル）-５-カルボン酸ブチルエステルベンゾトリアゾール、２-（２′-ヒドロキシ-５′-メチルフェニル）-５,６-ジクロベンゾトリアゾール、２-（２′-ヒドロキシ-５′-メチルフェニル）-５-エチルスルホンベンゾトリアゾール、２-（２′-ヒドロキシ-５′-第３ブチルフェニル）-５-クロルベンゾトリアゾール、２-（２′-ヒドロキシ-５′第３ブチルフェニル）ベンゾトリアゾール、２-（２′-ヒドロキシ-５′-アミルフェニル）ベンゾトリアゾール、２-（２′-ヒドロキシ-３′，５′-ジメチルフェニル）ベンゾトリアゾール、２-（２′-ヒドロキシ-３′，５′-ジメチルフェニル）-５-メトキシベンゾトリアゾール、２-（２′-メチル-４′-ヒドロキシフェニル）ベンゾトリアゾール、２-（２′-ステアリルオキシ-３′，５′-ジメチルフェニル）-５-メチルベンゾトリアゾール、２-（２′-ヒドロキシ-５-カルボン酸フェニル）ベンゾトリアゾールエチルエステル、２-（２′-ヒドロキシ-３′-メチル-５′-第３ブチルフェニル）ベンゾトリアゾール、２-（２′-ヒドロキシ-３′，５′-ジ第３ブチルフェニル）-５-クロル-ベンゾトリアゾール、２-（２′-ヒドロキシ-５-メトキシフェニル）ベンゾトリアゾール、２-（２-ヒドロキシ-５′-フェニルフェニル）-５-クロルベンゾトリアゾール、２-（２′-ヒドロキシ-５′-シクロヘキシルフェニル）ベンゾトリアゾール、２-（２′-ヒドロキシ-４′，５′-ジメチルフェニル-５-カルボン酸ベンゾトリアゾールブチルエステル、２-（２′-ヒドロキシ-３′，５′-ジクロルフェニル）ベンゾトリアゾール、２-（２′-ヒドロキシ-４′，５′-ジクロル）ベンゾトリアゾール、２-（２′-ヒドロキシ-３′，５′-ジメチルフェニル）-５-エチルスルホンベンゾトリアゾール、２-（２′-ヒドロキシ-５′-フェニルフェニル）ベンゾトリアゾール、２-（２′-ヒドロキシ-４′-オクトキシフェニル）ベンゾトリアゾール、２-（２′-ヒドロキシ-５′-メトキシフェニル）-５-メチルベンゾトリアゾール、２-（２′-ヒドロキシ-５′-メチルフェニル）-５-カルボン酸エステルベンゾトリアゾール、２-（２′-アセトキシ-５′-メチルフェニル）ベンゾトリアゾール、２-（２′-ヒドロキシ-３′，５′-ジ第３ブチルフェニル）-５-クロロベンゾトリアゾールなど。
【００２９】
これらの紫外線吸収剤のうち、ベンゾフェノン系及びベンゾトリアゾール系のものが好適であり、就中、ベンゾフェノン系では、２,３′-ジヒドロキシ-４,４′-ジメトキシベンゾフェノン、２,２′-ジヒドロキシ-４-メトキシベンゾフェノン及び２,２′，４,４′-テトラヒドロキシベンゾフェノン；ベンゾトリアゾール系では２-（２′-ハイドロキシ-５′-メチルフェニル）ベンゾトリアゾール、２-（２′-ヒドロキシ-５-メチルフェニル）-５,６-ジクロルベンゾトリアゾール、２-（２-ヒドロキシ-５′-第３ブチルフェニル）ベンゾトリアゾール、２-（２′-ヒドロキシ-３′-メチル-５′-第３ブチルフェニル）ベンゾトリアゾール、２-（２′-ヒドロキシ-３′，５′-ジ第３ブチルフェニル）-５-クロル-ベンゾトリアゾール、２-（２′-ヒドロキシ-５′-フェニルフェニル）-５-クロルベンゾトリアゾール、２-（２′-ヒドロキシ-３′，５′-ジ第３ブチルフェニル）-５-クロロベンゾトリアゾール、２-（２′-ヒドロキシ-５′-オクトキシフェニル）ベンゾトリアゾールなどが有効である。
【００３０】
また、市販品では、紫外線吸収剤としてはベンゾトリアゾール系またはベンゾフェノン系紫外線吸収剤を用いることができ、ベンゾトリアゾール系紫外線吸収剤の例としては、シプロ化成株式会社製のシーソーブ７０１、７０２、７０３、７０４、７０６、７０９；旭電化株式会社製のアデカスタブＬＡ３１、ＬＡ３２；住友化学株式会社製のスミソーブ２５０；共同薬品株式会社製バイオソーブ５９０などが挙げられ、また、ベンゾフェノン系紫外線吸収剤の例としては、旭電化株式会社製のアデカスタブ１４１３、ＬＡ５１；シプロ化成株式会社製のシーソープ１００１、１０３；住友株式会社製のスミソーブ１１０Ｓなどが挙げられる。
【００３１】
これら紫外線吸収剤の添加量は、通常０.０１〜１ＰＨＲの範囲内が好ましい。
【００３２】
さらに、本発明の再帰反射シートの蛍光染料を含有する層には、耐候性の改善等を目的として、必要により、ヒンダードアミン光安定剤を配合することもできる。その際に使用しうるヒンダードアミン光安定剤としては、耐候性を保持することができることから、分子量が６００以上の第３級アミン構造を持つピペクジン型ヒンダードアミン光安定剤が特に好ましい。用いることのできるヒンダードアミン光安定剤の例としては、
【００３３】
【化５】
0004028155.tif 000006
【００３４】
等の構造式を持つものを挙げことができる。
【００３５】
市販品としては、例えば、日本チバガイギー株式会社製のチヌビン６２２ＬＤ、７６５、１４４、キマソーブ１１９ＦＬ；旭電化工業株式会社製のアデカスタブＬＡ５２、ＬＡ６２；三共株式会社製のサノールＬＳ２６２６などを挙げることができる。
【００３６】
これらのヒンダードアミン光安定剤は、単独であるいは紫外線吸収剤や酸化防止剤と併用して、好ましくは０.１〜１ＰＨＲの範囲内の量で蛍光染料を含有する層に配合することができる。
【００３７】
さらに、上記の光安定剤はたとえば（メタ）アクリル酸とのエステルの形で蛍光染料を含有する層を構成する樹脂の骨格中に導入することも可能である。そのような反応型光安定剤としては１，２，２，６，６−ペンタメチルピペリジルメタアクリレートや２，２，６，６−テトラメチルピペリジルメタアクリレートなどが挙げられ、これらは樹脂を構成する他の反応性モノマー、たとえば、（メタ）アクリル酸エステル類、酢酸ビニル、塩化ビニルなどと共重合させることにより樹脂骨格中に光安定剤の基を導入することができる。
【００３８】
さらに、蛍光染料を含有する層には、耐候性を付与する目的で、ベンゾエート系光安定剤などを配合することもできる。用いることのできるベンゾエート系光安定剤としては、ベンゾエートタイプのクエンチャー、例えば、日本チバガイギー（株）製  チヌビン１２０（商品名）を例示することができる。
【００３９】
以下、本発明の蛍光性再帰反射シートを適宜図面を参照しつつ、さらに詳細に説明する。
【００４０】
本発明の再帰反射シートを、まず、キューブコーナー型再帰反射シートの好適な構造の一態様について、その断面図である図１を参照しながら説明する。
【００４１】
図１において、（３）は三角錐型キューブコーナー反射素子が最密充填状に配置された再帰反射素子層であり、この再帰反射素子層（３）には、再帰反射シートの使用目的や、使用環境などに応じて、表面保護層（１）、観測者に情報を伝達したりシートの着色のための印刷層（２）、再帰反射素子層（３）の裏面に水分が侵入するのを防止するための封入密封構造を達成するための結合材層（６）、結合材層（６）を支持する支持体層（７）、該再帰反射シートを他の構造体に貼付するための接着剤層（８）及び剥離材層（９）などを設けることができる（その詳細については、例えば、ＰＣＴ国際公開ＷＯ９８／１８０２８号公報参照）。
【００４２】
印刷層（２）は、通常、表面保護層（１）と反射素子層（３）の間、あるいは、表面保護層（１）の上や反射素子層（３）の反射側面上に設置することができ、通常、グラビア印刷、スクリーン印刷、インクジェット印刷などの手段により設置可能である。
【００４３】
キューブコーナー型再帰反射素子層（３）は、ポリカーボネート樹脂、アクリル樹脂、塩化ビニル樹脂またはウレタン樹脂を用いて構成することができる。この再帰反射素子層には、耐候性を向上する目的で、紫外線吸収剤、光安定剤及び酸化防止剤などの添加剤をそれぞれ単独あるいは組み合わせて配合することができる。さらに、着色剤として、各種の有機顔料、無機顔料、蛍光顔料、非蛍光染料、前記式（１）及び（２）以外の蛍光染料などを含有させることができる。
【００４４】
表面保護層（１）には再帰反射素子層（３）に用いたのと同じ樹脂を用いることができ、また、耐候性を向上する目的で、紫外線吸収剤、光安定剤及び酸化防止剤などの添加剤をそれぞれ単独あるいは組み合わせて配合することができる。さらに、着色剤として各種の有機顔料、無機顔料、蛍光顔料、非蛍光染料、式（１）及び（２）以外の蛍光染料などを含有させることができる。また、表面保護層（１）は２層以上の層に分割されていてもよく、各層にそれぞれ単独であるいは組み合わせた形で上記の各種添加剤、着色剤を含有させることができる。
【００４５】
上記再帰反射素子層（１）を構成する他の材料としては、本発明の一つの目的である柔軟性を満足するものであれば特に限定されるものではないが、一般に、光学的透明性、均一性のあるものが好ましい。本発明において再帰反射素子層（１）を構成するために使用し得る材料の例としては、ポリカーボネート樹脂、塩化ビニール樹脂、（メタ）アクリル樹脂、エポキシ樹脂、スチレン樹脂、ポリエステル樹脂、フッ素樹脂、ポリエチレン樹脂やポリプロピレン樹脂などのオレフィン樹脂、セルロース系樹脂、ウレタン樹脂などが挙げられ、中でも、ポリカーボネート樹脂、（メタ）アクリル樹脂、塩化ビニル樹脂及びウレタン樹脂が好適である。
【００４６】
再帰反射素子層（３）は内部全反射条件を満足させるためにキューブコーナー再帰反射素子背面に空気層（５）を設置するのが一般的である。使用条件下において水分の侵入による臨界角の低下および金属層の腐食などの不具合を防止するために再帰反射素子層（３）と結合剤層（６）とは網目状の結合部（４）によって密封封入されるのが好ましい。
【００４７】
この密封封入の方法としては、例えば、米国特許第３，１９０，１７８号、同第４，０２５，１５９号、実開昭５０−２８，６６９号公報等に示されている方法を採用することができる。結合剤層（６）に用いる樹脂としては、例えば、（メタ）アクリル樹脂、ポリエステル樹脂、アルキッド樹脂、エポキシ樹脂などがあげらげ、結合部（４）はエンボス法で形成することができ、その際の再帰反射素子層（３）と結合剤層（６）との接合の方法としてはそれ自体既知の熱融着性樹脂接合法、熱硬化性樹脂接合法、紫外線硬化性樹脂接合法、電子線硬化性樹脂接合法などが適宜採用可能である。
【００４８】
本発明に用いる接合剤層（６）は支持体層（７）の全面にわたって形成することができ、あるいは再帰反射素子層（３）との接合部分、すなわち結合部（４）に印刷法などの方法により選択的に設置することも可能である。
【００４９】
支持体層（７）を構成する材料の例としては、再帰反射素子層（３）を構成する樹脂と同じ樹脂や一般のフィルム成形可能な樹脂からなるフィルムまたは板、繊維、布、ステンレスやアルミニウムなどの金属箔または板をそれぞれ単独または複合して用いることができる。
【００５０】
本発明の再帰反射シートを金属板、木板、ガラス板、プラスチック板などに貼付するために用いる接着層（８）および該接着剤のための剥離層（９）としては、それ自体既知のものを適宜選択使用することができる。接着剤としては感圧型接着剤、感熱型接着剤、架橋型接着剤などから適宜選択することができる。感圧接着剤としては、例えば、ブチルアクリレート、２−エチルヘキシルアクリレート、イソオクチルアクリレート、ノニルアクリレートなどのアクリル酸エステルをアクリル酸、酢酸ビニルなどと共重合して得られるポリアクリル酸エステル粘着剤、シリコン樹脂系粘着剤、ゴム系粘着剤などを用いることができ、また、感熱型接着剤としては、例えば、アクリル系、ポリエステル系、エポキシ系樹脂などからなるものを用いることができる。
【００５１】
本発明によれば、以上に述べた如き構成からなるキューブコーナー型再帰反射シートにおいて、封入空気層（５）よりも入射光側（図１において矢印１０で示される側）に近い少なくとも１つの層、すなわち、図１において表面保護層（１）、印刷層（２）及び再帰反射素子層（３）のうちの少なくとも１つの層、好ましくは再帰反射素子層（３）に、前記式（１）のベンゾイミダゾールクマリン系蛍光染料及び式（２）のベンゾピラン系蛍光染料から選ばれる少なくとも１種の蛍光染料が、前述のように、必要に応じ紫外線吸収剤及び／または光安定剤と共に配合され、それによって、蛍光性外観とその蛍光色の耐候持続性に優れたキューブコーナー型蛍光性再帰反射シートを得ることができる。
【００５２】
該蛍光染料等の上記層、例えば再帰反射素子層への配合は、例えば、樹脂に混練して溶融する方法、樹脂配合液に分散させて溶解する方法、溶剤で溶解してから樹脂配合液に混ぜる方法等により行なうことができる。
【００５３】
蛍光染料は再帰反射素子層等の層に均一に分散するようにてしてもよく、或いはまた別に該蛍光染料を含有する蛍光着色樹脂フィルムを製造し、表面保護層または再帰反射素子層の積層するようにすることもでき、さらにまた、該蛍光染料を含有する樹脂溶液を調製し、表面保護層または再帰反射素子層の一面にコーティングしてもよい。
【００５４】
次に、本発明の他の好適な構造の一態様であるマイクロ硝子球型再帰反射シートについて、その断面図である図２を参照しながら説明する。
【００５５】
図２において、（３）は本発明の硝子球の一部が鏡面処理されたマイクロ硝子球型反射素子が最密充填状に配置された再帰反射素子層であり、この再帰反射素子層（３）には、再帰反射シートの使用目的、使用環境などに応じて、表面保護層（１）、観測者に情報を伝達したりシートの着色のための印刷層（２）、再帰反射素子層（３）の裏面に水分が侵入するのを防止するための封入密封構造を達成するための結合材層（６）、結合材層を支持する支持体層（７）、該再帰反射シートを他の構造体に貼付するための接着剤層（８）と剥離材層（９）などを設けることができる（その詳細については、例えば、特開平８−８６９１０号公報参照）。
【００５６】
このマイクロ硝子球型再帰反射シートの各層を構成する材料としては、キューブコーナー型再帰反射シートの対応する各層について前述したと同様のものを使用することができる。
【００５７】
本発明によれば、この図２に示すマイクロ硝子球型再帰反射シートにおいて、封入空気層（５）よりも入射光側（図２において矢印１０で示される側）に近い少なくとも１つの層、すなわち図２において表面保護層（１）及び／または印刷層（２）に、キューブコーナー型再帰反射シートの場合と同様にして、前記式（１）のベンゾイミダゾールクマリン系蛍光染料及び式（２）のベンゾピラン系蛍光染料から選ばれる少なくとも１種の蛍光染料が、前述のように、必要に応じ紫外線吸収剤及び／または光安定剤と共に配合され、それによって、蛍光性外観とその蛍光色の耐候持続性に優れたマイクロ硝子球型蛍光性再帰反射シートを得ることができる。
【００５８】
以下、実施例によって本発明をさらに具体的に説明する。
【００５９】
【実施例】
実施例１
三菱エンジニアリングプラスティック株式会社製ビスフェノール型ポリカーボネート樹脂「ユーピロン  Ｈ３０００」１００重量部、日本化薬株式会社製のベンゾピラン系赤色蛍光染料「カヤセットＳＦ−Ｂ」０．１重量部、ベンゾイミダゾールクマリン系黄色蛍光染料「カヤセットＳＦ−Ｇ」０．１重量部および三共株式会社製のテトラメチルピペリジン系ヒンダードアミン「サノールＬＳ２６２６」０．５重量部を、三井鉱山株式会社製の高速回転型混合器、ヘンシェルキミサーを用いて、回転数１００ｒｐｍの条件で１５分間混合した。
【００６０】
この混合樹脂を、スクリュー長さと口径との比が３０：１で圧縮比が３．０のスクリューを設置した単軸押出し機を用いて、押出し温度２４０℃、回転数３５ｒｐｍの条件で、口径４ｍｍのノズルから押出した後、水冷、切断をして着色ペレットを得た。
【００６１】
この着色ペレットを８０℃、１２時間の条件で乾燥した後、スクリュー長さと口径との比が３０：１で圧縮比が３．０のスクリューを設置した単軸押出し機を用いて、押出し温度２４０℃、回転数５０ｒｐｍの条件で押出しして厚さ２００μｍのポリカーボネート樹脂シートを得た。
【００６２】
この着色ポリカーボネート樹脂フィルムの表層に、５０μｍの厚さのアクリル樹脂フィルム（鐘淵化学社製「アクリプレン００７」）を２００℃の１対の熱ロールを用いて熱接着法で積層した後、ポリカーボネート樹脂を金型面に接するようにして、三角錐型再帰反射素子を表面に設置した金型を用いて、成形温度２００℃、成形圧力５０ｋｇ／ｃｍ2の条件で圧縮成形し、加圧下で３０℃まで冷却してから樹脂シートを取り出し、表面に多数の三角錐型再帰反射素子が最密充填状に配置されたポリカーボネート樹脂製の蛍光性三角錐型キューブコーナー再帰反射層をシートを得た。
【００６３】
一方、ダイヤフォイルヘキスト社製の厚さ３８μｍの白色ポリエチレンテレフタレートフィルムに、東洋紡株式会社製のポリエステル樹脂系ホットメルト接着剤「バイロンＧＡ２３１０」を、押出し法により３５μｍの厚さで塗布積層し結合剤積層支持体層フィルムを作成した。
【００６４】
上記三角錐型キューブコーナー型再帰反射シートおよび結合剤積層支持体層フィルムを、網目状の突起を持った金型ロールとシリコンロールの間に通して、密封封入型蛍光性キューブコーナー型再帰反射シートを得た。
比較例１
市販の蛍光性キューブコーナー型再帰反射シートである住友３Ｍ株式会社製再帰反射シート「ダイアモンドグレード  ＃３９２４」（蛍光オレンジ色）を比較例として準備した。
【００６５】
上記の蛍光性キューブコーナー型再帰反射シートの色彩の鮮明性と耐候性を下記の方法で比較した。
〈反射スペクトルの測定法〉
株式会社村上色彩技術研究所社製の凹面回折格子を備えたダブルビーム型スペクトロフォトメーターＣＭＳ−３５ＭＸＩＩを用いて、紫外線を含んだキセノンランプにより、入射角度４５度、受光角度０度の光源条件下において測定波長領域が３９０〜７３０ｎｍで波長間隔１０ｎｍでの反射スペクトルを測定し、あわせて最大の反射率を示す波長（λｍａｘ）を求めた。
〈色の測定〉
上記反射スペクトルから、日本工業規格のＪＩＳ  Ｚ８７２２−１９９４に規定される分光測色方法に基づく色の測定法により、三刺激値（Ｘ，Ｙ，Ｚ）および色度座標（ｘ，ｙ，ｚ）を求めた。この際に標準の光Ｄ６５、視野角度２度の条件を採用した。
〈耐候性の評価〉
６．５ｋｗのキセノンランプを備えた株式会社東洋精機社製のアトラスウエザオメートＣｉ６５Ａ型を用いて、評価試料を３，０００時間曝露処理し、試験前後の色の測定を目視で行い下記の段階評価を行った。
【００６６】
ＡＡＡ：  色と蛍光感の変化がわずかである。
【００６７】
ＡＡ  ：  色の変化は少ないが、蛍光感が消失している。
【００６８】
Ａ    ：  蛍光感は残っているが、色調が変化している。
【００６９】
Ｂ    ：  色と蛍光感の変化が見られる。
【００７０】
Ｃ    ：  色が退色し白化している。
【００７１】
表３に、上記実施例１及び比較例１の蛍光性キューブコーナー型再帰反射シートの色の測定値と耐候性評価の結果を、また、図３に、反射スペクトルの測定結果を示す。実施例１の最大反射波長は６２０ｎｍ、最大反射率は１６５％であり、比較例１の最大波長は６１０ｎｍ、最大反射率は１０４％であった。
【００７２】
【表３】
0004028155.tif 000007
【００７３】
以上のとおり、本発明による蛍光性キューブコーナー型再帰反射シートの反射スペクトルは、比較例１の再帰反射シートに比べて格段に高い最大反射率を示し、シートの明るさ（鮮明性）を示すＹ値は３９．８２と比較例１の２９．３０に比べはるかに大きかった。また、耐候性試験後の色の変化も優れていた。
【図面の簡単な説明】
【図１】本発明の再帰反射素子層がキューブコーナー型再帰反射素子からなる蛍光性再帰反射シートの断面図。
【図２】本発明の再帰反射素子層がマイクロ硝子球型再帰反射素子からなる蛍光性再帰反射シートの断面図。
【図３】実施例１及び比較例１の蛍光性再帰反射シートの反射スペクトルの測定結果のチャート。
【符号の説明】
１  表面保護層
２  印刷層
３  再帰反射素子層
４  結合部
５  空気層
６  結合剤層
７  支持体層
８  接着剤層
９  剥離材層
１０  光の入射方向
【図１】
0004028155.tif 000010
【図２】
0004028155.tif 000011
【図３】
0004028155.tif 000012